구체 적 으로 , 본 발명 에 따른 , 이 형제 를 제조 하 는 방법 에서 의 건조 는 자연 건조 또는 건조 후 열처리 하 는 단계 를 포함 할 수 있 다 . 상기 자연 건조 는 상온 ( 23 ~ 27 ℃) 에서 진행 될 수 있 다 . 또한 , 건조 후 열처리 하 는 단계 는 건조 는 온도 가 60 ~ 120 ℃ 이 고 , 열처리 는 온도 가 190 ~ 210 ℃ 일 수 있 다 . 건조 온도 가 60 ℃ 미만 이 면 용매 의 휘발 이 용이 하 지 못한 단점 이 있 고 120 ℃ 를 초과 하 면 용매 의 급한 휘발 로 불 안정 한 표면 이 형성 될 수 있 는 단점 이 있 다 . 또한 , 열처리 온도 가 120 ℃ 미만 이 면 전해질 막 의 모 폴 로지 형성 이 불안 할 수 있 는 단점 이 있 고 , 210 ℃ 를 초과 하 면 PFSA 의 물리 적 열화 가 발생 하 는 단점 이 있 다 .